(57)【要約】【課題】  地球温暖化ガスの排出量を抑制しながら石英管内の内面処理が可能な石英管内面処理方法、光ファイバ母材製造方法及び光ファイバ製造方法を提供する。【解決手段】  石英管１０の内面処理方法は、塩素を含むガスを石英管１０内に供給しながら石英管１０を１８００℃以上に加熱して、塩素によって石英管１０の内面１０ａを処理する内面処理工程Ｓ１０を備える。この場合、地球温暖化ガスを使用せずに、１８００℃以上に石英管１０を加熱することで塩素により石英管１０の内面１０ａを処理しているので、石英管１０の内面処理工程Ｓ１０で知勇温暖化ガスの排出が抑制される。その結果、地球温暖化防止に適した処理方法となっている。【選択図】  図１
2007063094.tif 000002
【特許請求の範囲】
【請求項１】
塩素を含むガスを石英管内に供給しながら前記石英管を１８００℃以上に加熱して、前記塩素によって前記石英管の内面を処理する内面処理工程を備えることを特徴とする石英管の内面処理方法。
【請求項２】
抵抗炉又は誘導炉を熱源として前記石英管を加熱することを特徴とする請求項１に記載の石英管の内面処理方法。
【請求項３】
前記石英管内を陽圧にして前記石英管を加熱することを特徴とする請求項１又は２に記載の石英管の内面処理方法。
【請求項４】
塩素を含むガスを前記石英管内に供給しながら１８００℃より低い温度で前記石英管を加熱した後に、前記内面処理工程において前記石英管を１８００℃以上で加熱することを特徴とする請求項１〜３の何れか一項に記載の石英管の内面処理方法。
【請求項５】
請求項１〜４の何れか一項に記載の石英管の内面処理方法によって内面処理された石英管を利用して光ファイバ母材を製造する光ファイバ母材製造方法。
【請求項６】
請求項５に記載の光ファイバ母材製造方法によって製造された前記光ファイバ母材を線引きすることによって光ファイバを製造する光ファイバ製造方法。
【発明の詳細な説明】
【技術分野】
【０００１】
本発明は、石英管の内面処理方法、光ファイバ母材製造方法及び光ファイバ製造方法に関するものである。
【背景技術】
【０００２】
低損失な光ファイバを得るためには、光ファイバ母材を製造する工程において、光導波領域のガラス界面を不純物の少ない状態に仕上げる必要がある。また、ガラス界面が光導波領域でない場合でも、気泡や異物が界面に残ると、光ファイバの信頼性が低下する。
【０００３】
そこで、低損失で信頼性の高い光ファイバを得るために、光ファイバ母材の製造に利用する石英管の内面処理が実施されている。従来、このような石英管の内面処理としては、ＣＦ４ガスやＳＦ６ガスを利用した気相エッチングが用いられている。
【特許文献１】特公昭５９−６２６１号公報
【特許文献２】特開昭５５−９０４３０号公報
【発明の開示】
【発明が解決しようとする課題】
【０００４】
しかしながら、エッチングプロセスではＣＦ４ガスやＳＦ６ガスが完全に消費されることはなく、一部が未反応ＣＦ４ガスやＳＦ６ガスとして排気される。このＣＦ４ガス及びＳＦ６ガスは地球温暖化ガスに指定されており、その使用量の削減が望まれている。
【０００５】
そこで、本発明は、地球温暖化ガスの排出量を抑制しながら石英管内の内面処理が可能な石英管の内面処理方法、光ファイバ母材製造方法及び光ファイバ製造方法を提供することを目的とする。
【課題を解決するための手段】
【０００６】
本発明者らは、上記課題の解決のために、ガラス表面に存在する不純物や水分を除去する効果を有する塩素に着目した。そして、本発明者らは、塩素雰囲気下でガラスを１８００℃以上の高温にすることによってガラスの表層の一部を除去できることを見出して本発明に至った。
【０００７】
すなわち、本発明に係る石英管の内面処理方法は、塩素を含むガスを石英管内に供給しながら石英管を１８００℃以上に加熱して、塩素によって石英管の内面処理する内面処理工程を備えることを特徴とする。
【０００８】
上記方法では、１８００℃以上で石英管を加熱しながら塩素を含むガスを石英管内に供給していることから、塩素によって石英管の内面を処理する（例えば、内面の一部を気相化除去する）ことができる。その結果として、石英管の内面上の不純物等がより確実に除去されることになる。このように塩素を利用して石英管の内面を処理することから、ＳＦ６ガスやＣＦ４ガスを全く使用しなかったり、その使用を低減することが可能である。
【０００９】
また、本発明に係る石英管の内面処理方法では、抵抗炉又は誘導炉を熱源として石英管を加熱することが好適である。抵抗炉や誘導炉を利用して輻射熱によって石英管を加熱することで、１８００℃以上で石英管を加熱しても石英管の変形を抑制できる。
【００１０】
更に、本発明に係る石英管の内面処理方法では、石英管内を陽圧にして石英管を加熱することが好ましい。この場合、石英管内が石英管の外よりも圧力が高くなるので、加熱による石英管の変形が抑制される。これは、石英管の肉厚が薄い場合に特に有効である。
【００１１】
また、本発明に係る石英管の内面処理方法では、塩素を含むガスを石英管内に供給しながら１８００℃より低い温度で石英管を加熱した後に、内面処理工程において石英管を１８００℃以上で加熱することが好ましい。
【００１２】
内面処理工程での加熱温度より低い温度で石英管を加熱しながら石英管内に塩素を含むガスを導入することによって、石英管の内面上の不純物の一部を除去することが可能である。内面処理工程では、１８００℃以上で石英管を加熱しているので、石英管の内面に粘性流動が生じる場合もある。このように粘性流動が生じても、上記のように内面処理工程の前に内面上に存在する不純物の一部をあらかじめ除去しているので、石英管内面の表層内に不純物等が取り込まれにくい。よって、内面処理された石英管を利用して製造された光ファイバでは、その内部に含まれる不純物等の量が更に低減されることになる。
【００１３】
また、本発明に係る母材製造方法は、本発明に係る石英管の内面処理方法によって内面処理された石英管を利用して光ファイバ母材を製造することを特徴とする。本発明に係る内面処理方法によって内面が処理された石英管を利用しているので、不純物等がより少ない光ファイバ母材を製造することができる。
【００１４】
また、本発明に係る光ファイバ製造方法は、本発明に係る母材製造方法によって製造された光ファイバ母材を線引きすることによって光ファイバを製造することを特徴とする。この場合、本発明に係る光ファイバ母材製造方法により製造された光ファイバ母材を利用して光ファイバを製造しているので、光ファイバ内に不純物等が含まれにくく、伝送損失の低減が図られ信頼性の高い光ファイバを製造することができる。
【発明の効果】
【００１５】
本発明の石英管の内面処理方法、光ファイバ母材製造方法及び光ファイバ製造方法によれば、地球温暖化ガスの排出を抑制しながら石英管の内面処理が可能である。
【発明を実施するための最良の形態】
【００１６】
以下、本発明に係る石英管の内面処理方法、光ファイバ母材製造方法及び光ファイバ製造方法の好適な実施形態について説明する。
【００１７】
（第１の実施形態）
図１は、本発明に係る光ファイバの製造方法の一実施形態のフローチャートである。図１に示した光ファイバ製造方法では、ロッドインチューブ法により作製された光ファイバ母材を線引きすることで光ファイバを製造するものであり、内面処理工程Ｓ１０と、母材製造工程Ｓ１１と、線引工程Ｓ１２とを備えている。以下、各工程についてより具体的に説明する。
【００１８】
内面処理工程Ｓ１０では、ロッドインチューブ法で利用する石英管の内面（内壁面）を清浄化する。先ず、図２に示すように、クラッド領域となる石英管１０を旋盤にセットする。この際、石英管１０の両端にダミーパイプを接続し、石英管１０を、その中心軸周りに回転可能に旋盤にセットする。石英管１０の材料としては、純石英ガラス、フッ素添加石英ガラス、塩素添加石英ガラスなどが例示される。石英管１０を高温で加熱することによる石英管１０の変形を抑制する観点から、石英管１０の肉厚ｄは約１５ｍｍ以上であることが好ましい。
【００１９】
石英管１０を旋盤にセットした後、旋盤が有する熱源としての誘導炉２１によって、石英管１０の温度が１８００℃以上となるように加熱しながら塩素ガスを石英管１０の一端から他端に向けて流す。なお、石英管１０の温度とは、石英管１０の外表面の温度を意味する。このとき、石英管１０をその中心軸周りに回転させながら、誘導炉２１を石英管１０の長手方向（塩素ガスの流れ方向）に移動させる。
【００２０】
内面処理工程Ｓ１０では、塩素ガスを流しながら１８００℃以上となる温度で石英管１０を加熱することによって、石英管１０の内面処理が施されている。より具体的には、石英管１０の内面１０ａの表層の一部が気相化され、除去されている。また、１８００℃以上の高温で処理するため、ガラス表面の粘性流動による平滑化も進行しており、後工程での気泡の発生が抑制された内表面が形成される。この平滑化を促進する観点から、石英管１０には、フッ素及び塩素の少なくとも一方が添加されていることが好ましい。フッ素や塩素の少なくとも一方が添加されていることでガラスの粘性が低下する。これにより、石英管１０の平滑化温度が低くなり、平滑化が生じやすくなる。
【００２１】
なお、石英管１０の温度が１８００℃以上となるように石英管１０を加熱する前に、石英管１０内に塩素ガスを流しながら、気相化除去や平滑化が生じない温度（１８００℃より低い温度）で石英管１０を加熱することは好適である。１８００℃より低い温度（例えば、５００℃）で加熱した場合、内面１０ａの気相化や粘性流動は生じないが、内面１０ａ上の不純物の一部は塩素ガスによって除去される。そして、一度塩素ガスにより不純物の一部を除去しているので、その後に１８００℃以上の高温での加熱処理によって内面１０ａに粘性流動が生じても、不純物が石英管１０の内面１０ａの表層内に取り込まれにくい。その結果として、内面処理された石英管１０を利用して製造される光ファイバの伝送損失の低減や信頼性の向上が図られることになる。
【００２２】
内面処理工程Ｓ１０に続く母材製造工程Ｓ１１では、内面処理が施された石英管１０を利用して光ファイバ母材を作製する。母材製造工程Ｓ１１は、ロッド挿入工程Ｓ１１Ａと、塩素処理工程Ｓ１１Ｂと、コラプス工程Ｓ１１Ｃとを有する。まず、ロッド挿入工程Ｓ１１Ａでは、内面処理が施された石英管１０内に、石英管１０の内径より小さい外径を有する石英ガラスロッドを挿入する。この石英ガラスロッドは、コア領域となるものであり塩素が添加されている。
【００２３】
次に、塩素処理工程Ｓ１１Ｂにおいて、石英ガラスロッドと石英管１０との隙間に塩素ガスを流し、内面処理工程Ｓ１０での１８００℃よりも低い温度で加熱処理を施す。これにより、コア領域となる石英ガラスロッドの表面の不純物が除去される。次いで、コラプス工程Ｓ１１Ｃにおいて、石英ガラスロッドが挿入された石英管１０の片端を溶着して完全に封止した後、酸素雰囲気下、減圧条件で加熱一体化（コラプス）して光ファイバ母材１１とする。
【００２４】
続いて、線引工程Ｓ１２では、母材製造工程Ｓ１１で製造された光ファイバ母材１１を、図３に示すように、線引炉３０にセットして線引きすることで、光ファイバ１２を得る。
【００２５】
上記光ファイバ製造方法では、塩素ガスを石英管１０内に供給しながら石英管１０の温度が１８００℃の高温となるように加熱することで内面１０ａの清浄化を実施していることが重要である。図４を利用して、塩素ガスによって石英管１０の内面の一部を気相化除去できることを示す。
【００２６】
図４は、塩素ガス雰囲気下におけるＳｉＯ２からのＳｉ化合物の生成をシミュレーションした結果を示す図である。より具体的には、ＳｉＯ２：１ｍｏｌとＣｌ２：１ｍｏｌとを１ａｔｍ下で共存させた場合の平衡時の生成物をその量に関する化学平衡計算を実施した結果を示しており、気相のＳｉ化合物の生成量の温度依存性を示している。
【００２７】
図４に示すように、１８００℃以上では、気相のＳｉ化合物が多く生成される。より詳細に説明すると、ＳｉＯ２とＣｌ２との化学反応による生成物は、気相のＳｉ化合物であるＳｉＣｌｘ（ｘは１，２，３，４）及びＳｉＯ２である。ＳｉＣｌｘは塩素との反応により生成されるものであり、１８００℃〜２０００℃で最も多くなる。ＳｉＯは、昇華反応により生成されるものであり、温度依存性が高く、２２００℃以上では気相生成物として支配的となる。
【００２８】
図４を利用して説明したように、塩素雰囲気下で石英管１０の温度が１８００℃以上となるように加熱することで石英管１０の内面１０ａの表層の一部は、塩素ガスによって気相化され、除去されることになる。これにより、石英管１０の内面１０ａが清浄化され、内面１０ａ上の不純物や水分などをより確実に除去できる。よって、内面処理が施された石英管１０を利用して製造された光ファイバ１２では、不純物や水分などに起因する伝送損失が低減されることになる。
【００２９】
従来では、ＳＦ６ガスやＣＦ４ガスを利用した気相エッチングによって石英管の内面処理を実施していたため、光ファイバ母材を製造するときに、地球温暖化ガスとしてのＳＦ６ガスやＣＦ４ガス等が排出されていた。これに対して、図１に示した光ファイバ製造方法では、ＳＦ６ガスやＣＦ４ガスを全く利用せずに塩素ガスを利用して内面処理を実施しているので、地球温暖化ガスが排出されることがなく、地球環境に優しい製造方法となっている。
【００３０】
この塩素ガスによって石英管１０の内面１０ａの一部を気相化除去するには、前述したように、石英管１０の温度が１８００℃以上となるように石英管１０を加熱する必要がある。従来は、１８００℃以上の高温で石英管を加熱すると石英管が変形すると考えられていた。これに対して、図１に示した光ファイバ製造方法では、図２に示すように、誘導炉２１による輻射熱で石英管１０の加熱を行っているので、石英管１０の変形を抑制できている。
【００３１】
（第２の実施形態）
図５は、本発明に係る光ファイバ製造方法の他の実施形態のフローチャートである。図５に示した光ファイバ製造方法では、ＭＣＶＤ(Modified Chemical Vapor Deposition)法を利用して光ファイバ母材を作製し、得られた光ファイバ母材を線引きすることで光ファイバを製造しており、内面処理工程Ｓ２０、母材製造工程Ｓ２１及び線引工程Ｓ２２を備える。
【００３２】
内面処理工程Ｓ２０では、先ず、クラッド領域の一部となる石英管４０をＭＣＶＤ装置の旋盤にセットする。石英管４０は、例えば、純石英ガラスから形成されている。その後、図６に示すように、石英管４０の温度が１８００℃以上となるように、熱源としての酸水素バーナ２２で石英管４０の外周を加熱しながら、石英管４０内に塩素ガスを流す。この際、石英管４０をその中心軸周りに所定の回転速度で回転させ、更に、石英管４０の長手方向に酸水素バーナ２２を所定の速度で移動させる。また、石英管４０の変形を防止するために、ＭＣＶＤ装置に通常備え付けられている内圧制御機構を利用して石英管４０内の内圧を石英管４０外より高い陽圧とする。このように石英管４０内を陽圧にすることは、石英管４０の肉厚が例えば６ｍｍなどのように薄いときに特に有効である。
【００３３】
次に、母材製造工程Ｓ２１において、内面４０ａが処理された石英管４０を利用して光ファイバ母材を作製する。母材製造工程Ｓ２１は、ガラス層形成工程Ｓ２１Ａと中実化工程Ｓ２１Ｂとを有する。ガラス層形成工程Ｓ２１Ａでは、内面処理された石英管４０の内面４０ａ上にクラッド領域となるべきガラス層、及び、コア領域となるべきＧｅ添加ガラス層を順次堆積する。そして、続く中実化工程Ｓ２１Ｂにおいて中実化を行い、中実化して得られたロッドをオーバクラッディングして光ファイバ母材４１とする。
【００３４】
線引工程Ｓ２２では、図３に示すように、母材製造工程Ｓ２１で製造された光ファイバ母材４１を線引炉３０で線引きすることで、光ファイバ４２を得る。
【００３５】
図５に示した光ファイバ製造方法においても、地球温暖化ガスであるＳＦ６ガス及びＣＦ４ガス等を全く利用せずに、塩素ガスを利用して石英管４０の内面処理を実施しているので、光ファイバ母材４１及び光ファイバ４２の製造工程において地球温暖化ガスが排出されず、地球環境に適した製造方法となっている。また、１８００℃以上の温度で石英管４０を加熱しながら塩素ガスを石英管４０に供給しているので、石英管４０の内面の一部を気相化除去できている。これにより、光ファイバ４２でのクラッド領域中に不純物や水分などが含まれることが抑制され、結果として、伝送損失が低減され信頼性の高い光ファイバ４２を製造することができている。
【００３６】
以上、本発明の好適な実施形態について説明したが、本発明は上記実施形態に限定されない。例えば、熱源として第１の実施形態では誘導炉２１を利用しており、第２の実施形態では酸水素バーナ２２を利用しているが、石英管１０，４０の温度が１８００℃以上になるように石英管１０，４０を加熱できればよく、誘導炉２１及び酸水素バーナ２２の他、抵抗炉も例示される。石英管１０，４０の変形を防止することや表層の吹き飛びを抑制する観点から、輻射熱によって石英管１０，４０を加熱する誘導炉や抵抗炉が好ましい。
【００３７】
更に、内面処理工程Ｓ１０，Ｓ２０において、石英管１０，４０内に導入するガスは、ＳＦ６ガスやＣＦ４ガスが含まれていない塩素ガスとしたが、塩素が含まれているガスであればよい。石英管１０，４０の内面１０ａ，４０ａに炭素を含む不純物が付着している場合には、石英管１０，４０内に導入するガスに酸素を含めることが好ましい。これにより、不純物を酸化気相化させて除去することができるからである。なお、この酸素による処理は、内面処理工程で、１８００℃以上となる温度で加熱する前に予め行っていても良い。また、石英管１０，４０内に導入するガスには、石英管１０，４０との反応により消費され未反応ガスが生じない程度で有ればＳＦ６ガスやＣＦ４ガスを含ませることも可能である。
【００３８】
また、石英管１０，４０を準備するときには、機械加工によって中実の石英ガラスに貫通孔を形成して管状とした後、それを延伸する。よって、内面処理工程Ｓ１０，Ｓ２０は、石英管１０，４０を延伸するときに同時に行うことは好適である。石英管１０，４０を延伸させる場合は、石英管１０，４０を加熱する温度は１８００℃以上であるので気相化除去が可能であり、延伸と同時に行うことから生産性の向上が図られる。
【実施例】
【００３９】
以下、本発明に係る石英管の内面処理方法、及び、その内面処理方法で処理された石英管を利用した光ファイバ母材製造方法、光ファイバ製造方法の具体的な実施例を説明する。なお、本発明は、以下の実施例１及び実施例２に限定されるものではない。
【００４０】
（実施例１）
第１の実施形態に示した方法により光ファイバを製造した。光ファイバの製造方法を具体的に説明する。先ず、比屈折率差が−０．３３％となるようにフッ素が添加された石英ガラスからなるロッドに、機械加工によって孔を開けて、外径が７５ｍｍφ、内径が８ｍｍφの石英管１０とした。次に、機械加工時の切削液を除去するためにＨＦ水溶液で石英管１０の内面及び外面を所定時間処理した後、両端にダミーパイプを接続して、旋盤にセットした。続いて、石英管１０の温度が１８００℃以上となる温度で誘導炉２１で加熱しながら、石英管１０内に塩素ガスを１０００ｓｃｃｍで流した。このとき、誘導炉２１の移動速度（トラバース速度）は、塩素ガスの流れ方向において上流側から下流側に向けて２５ｍｍ／分として５回繰り返した。また、旋盤による石英管１０の回転数は３０ｒｐｍとした。
【００４１】
次に、ロッド挿入工程Ｓ１１Ａにおいて、塩素が添加された外径５ｍｍφの石英ガラスロッドを石英管内１０に挿入した。この石英ガラスロッドの比屈折率差は０．０６％であり、ＶＡＤ(Vapor-phase axial deposition)で合成されたスス体をＳｉＣｌ４を含む雰囲気下で脱水焼結し、抵抗炉の無水雰囲気下で加熱延伸して作製した。
【００４２】
続いて、塩素処理工程Ｓ１１Ｂ及びコラプス工程Ｓ１１Ｃを施して光ファイバ母材１１とした。次いで、線引工程Ｓ１２を実施して光ファイバ１２を作製し、その光ファイバ１２の伝送損失を評価した。
【００４３】
そして、従来と同様に、ＳＦ６ガスを利用したエッチングにより石英管１０の内面処理を実施する以外は同様の条件で作製された光ファイバの伝送損失と比較した。その結果、光ファイバ１２において、金属不純物が起因となる波長１．５５μｍ帯での伝送損失の増分は見られなかった。また、ＯＨ吸収に起因する波長１．３８μｍ帯の伝送損失の差分は０．２ｄＢ／ｋｍであり、良好な値を示した。
【００４４】
（実施例２）
第２の実施形態に示した方法により光ファイバを製造した。光ファイバの製造方法を具体的に説明する。先ず、外径が２５ｍｍφ、肉厚が６ｍｍの石英管４０を出発管としてＭＣＶＤ装置にセットした。次いで、酸水素バーナ２２を利用して石英管４０の温度が１８００℃となるように石英管４０をその外周から加熱しながら、石英管４０内に塩素ガスを５００ｓｃｃｍで流した。この時、石英管４０の変形を防止するため、ＭＣＶＤ装置が有する内圧制御機構を利用して石英管４０内を陽圧に制御した。また、酸水素バーナ２２のトラバース速度は、塩素ガスの流れ方向において上流側から下流側に向けて５０ｍｍ／分として４回繰り返した。また、旋盤による石英管１０の回転数は３０ｒｐｍとした。
【００４５】
この内面処理完了後、ガラス層形成工程Ｓ２１Ａ及び中実化工程Ｓ２１Ｂを実施して得られたロッドを、オーバークラッディングして光ファイバ母材４１を作製した。そして、得られた光ファイバ母材４１を線引工程Ｓ２２において線引炉３０で線引きし、光ファイバ４２を得て、伝送損失を評価した。
【００４６】
そして、従来と同様に、ＳＦ６を利用したエッチングにより石英管４０の内面処理を実施する以外は同様の条件で作製された光ファイバの伝送損失と比較した。その結果、光ファイバ４２において、金属不純物が起因となる波長１．５５μｍ帯での伝送損失の増分は見られなかった。また、ＯＨ吸収に起因する波長１．３８μｍ帯の伝送損失の差分は０．３ｄＢ／ｋｍであり、良好な値を示した。
【図面の簡単な説明】
【００４７】
【図１】本発明に係る光ファイバ製造方法の一実施形態を示すフローチャートである。
【図２】図１に示した内面処理工程を示す図である。
【図３】線引工程を示す模式図である。
【図４】塩素雰囲気下におけるＳｉＯ２からの気相化合物生成のシミュレーション結果を示す図である。
【図５】本発明に係る光ファイバ製造方法の他の実施形態を示すフローチャートである。
【図６】図５に示した内面処理工程を示す図である。
【符号の説明】
【００４８】
１０…石英管、１０ａ…石英管の内面、１１…光ファイバ母材、１２…光ファイバ、２１…誘導炉（熱源）、２２…酸水素バーナ（熱源）、４０…石英管、４０ａ…石英管の内面、４１…光ファイバ母材、４２…光ファイバ、Ｓ１０，Ｓ２０…内面処理工程。
【図１】
2007063094.tif 000003
【図２】
2007063094.tif 000004
【図３】
2007063094.tif 000005
【図４】
2007063094.tif 000006
【図５】
2007063094.tif 000007
【図６】
2007063094.tif 000008